(57)【要約】【課題】低硬度及び低熱容量を同時に達成でき、且つ耐久性が向上した定着加圧ロール及び定着装置を提供する。【解決手段】定着装置の定着部に用いられる加圧ロール１は、芯体１０と、芯体１０の周囲に設けられた第１の弾性層１１と、第１の弾性層１１の周囲に設けられた第２の弾性層１２とを具備し、第１の弾性層１１は、ゴム部材で構成され、第２の弾性層１２は、シリコーンゴム原料と、ガラスバルーンとを混合した後、シリコーンゴム原料を硬化することにより得られたシリコーンゴムで構成され、シリコーンゴムは、加圧によるガラスバルーンの破壊で形成された空隙を含む。【選択図】図１
2015022082.tif 000002
【特許請求の範囲】
【請求項１】
定着装置の定着部に用いられる定着加圧ロールであって、
芯体と、前記芯体の周囲に設けられた第１の弾性層と、前記第１の弾性層の周囲に設けられた第２の弾性層とを具備し、
前記第１の弾性層は、ゴム部材で構成され、
前記第２の弾性層は、シリコーンゴム原料と、ガラスバルーンとを混合した後、前記シリコーンゴム原料を硬化することにより得られたシリコーンゴムで構成され、
前記シリコーンゴムは、加圧による前記ガラスバルーンの破壊で形成された空隙を含むことを特徴とする定着加圧ロール。
【請求項２】
請求項１に記載する定着加圧ロールにおいて、
前記第２の弾性層は、前記第１の弾性層よりも硬度が高いことを特徴とする定着加圧ロール。
【請求項３】
請求項１又は２に記載する定着加圧ロールにおいて、
前記加圧は、水圧であることを特徴とする定着加圧ロール。
【請求項４】
請求項１〜３の何れか一項に記載する定着加圧ロールにおいて、
前記第２の弾性層の周囲に設けられた離型層を具備することを特徴とする定着加圧ロール。
【請求項５】
請求項１〜４の何れか一項に記載する定着加圧ロールを具備することを特徴とする定着装置。
【発明の詳細な説明】
【技術分野】
【０００１】
本発明は、定着加圧ロール及びそれを具備する定着装置に関し、画像形成装置に搭載して好適に用いられる。
【背景技術】
【０００２】
複写機、ファクシミリ、レーザビームプリンター等の画像形成装置の定着機構では、加熱された定着ロール等の定着部材が、これと対向する加圧ロールの回転によって従動回転される。このような定着機構では、通紙時に圧力と熱によってトナーを固着させるため、加圧ロールと定着部材との間のニップを大きく設けることが必要であり、加圧ロールを低硬度化することで定着幅を広く確保することができる。このため、加圧ロールには、低硬度で且つ熱源からの熱を失いにくい低熱容量の発泡シリコーンゴムが用いられている。
【０００３】
このような発泡シリコーンゴムを更に低硬度化するため、シリコーンゴムにマイクロ樹脂バルーン又はガラスバルーンを配合し、これらのバルーンでセルを形成する手法が提案されている（例えば、特許文献１，２参照）。
【０００４】
しかしながら、マイクロ樹脂バルーンでセルを形成する手法では、樹脂バルーンの破壊によるセルの形成が不均一になされ、所望の硬度が得られないという問題がある。また、ガラスバルーンでセルを形成する手法では、ガラスバルーンの充填量に比例して硬度が上昇するため、低硬度化と低熱容量化の両立が達成できないという問題がある。
【０００５】
他方、加圧ロールを長時間使用すると、ニップでの圧接により、加圧ロールの芯体に応力が集中し、芯体近傍で破壊が生じ易いという問題がある。このため、加圧ロールには、低硬度及び低熱容量であることに加え、優れた耐久性を有することが求められている。耐久性の向上を目的として、芯体の周囲に連泡スポンジ層を設け、連泡スポンジ層の周囲に独泡スポンジ層を設けた加圧ロールが提案されている（例えば、特許文献３参照）。しかしながら、これらのスポンジ層を設けた場合でも、芯体への応力集中は避けられず、更なる耐久性の向上が求められている。
【先行技術文献】
【特許文献】
【０００６】
【特許文献１】特開２００７−０６５４２４号公報
【特許文献２】特開２００５−０９１７３５号公報
【特許文献３】特開２０１１−１９７３８８号公報
【発明の概要】
【発明が解決しようとする課題】
【０００７】
本発明は、このような事情に鑑み、低硬度及び低熱容量を同時に達成でき、且つ耐久性が向上した定着加圧ロール及び定着装置を提供することを目的とする。
【課題を解決するための手段】
【０００８】
上記課題を解決する本発明の態様は、定着装置の定着部に用いられる定着加圧ロールであって、芯体と、前記芯体の周囲に設けられた第１の弾性層と、前記第１の弾性層の周囲に設けられた第２の弾性層とを具備し、前記第１の弾性層は、ゴム部材で構成され、前記第２の弾性層は、シリコーンゴム原料と、ガラスバルーンとを混合した後、前記シリコーンゴム原料を硬化することにより得られたシリコーンゴムで構成され、前記シリコーンゴムは、加圧による前記ガラスバルーンの破壊で形成された空隙を含むことを特徴とする定着加圧ロールにある。
【０００９】
かかる発明によれば、低硬度及び低熱容量で、且つ芯体近傍での破壊が生じることのない耐久性に優れた定着加圧ロールを得ることができる。
【００１０】
ここで、前記第２の弾性層は、前記第１の弾性層よりも硬度が高いことが好ましい。
【００１１】
これによれば、ガラスバルーンの破片等がなく、硬度の低い第１の弾性層が加圧ロールの変形の大部分を受け持つため、芯体近傍での破壊が確実に防止される。
【００１２】
ここで、前記加圧は、水圧であることが好ましい。
【００１３】
これによれば、ガラスバルーンの多くを割ることで破壊させることができるため、定着加圧ロールはさらに低硬度化される。
【００１４】
ここで、前記第２の弾性層の周囲に設けられた離型層を具備することが好ましい。
【００１５】
これによれば、定着性に優れた定着加圧ロールとなる。
【００１６】
本発明の他の態様は、前記何れかの態様に記載する定着加圧ロールを具備することを特徴とする定着装置にある。
【００１７】
かかる発明によれば、耐久性に優れた信頼性の高い定着装置となる。
【発明の効果】
【００１８】
本発明によれば、低硬度及び低熱容量を同時に達成でき、且つ耐久性が向上した定着加圧ロール及び定着装置が実現される。
【図面の簡単な説明】
【００１９】
【図１】実施形態１に係る加圧ロールの横断面図及び縦断面図。
【図２】水圧でガラスバルーンが破壊される工程を説明するための概念図。
【図３】実施形態１に係る加圧ロールを具備する定着装置の断面図。
【図４】実施形態２に係る定着ロール及び加圧ロールを具備する定着装置の断面図。
【図５】実施形態３に係る定着ロール及び加圧ロールを具備する定着装置の断面図。
【図６】実施形態４に係る定着ロール及び加圧ロールを具備する定着装置の断面図。
【発明を実施するための形態】
【００２０】
本発明者は、先に出願した特許出願に係る発明（特願２０１３−０９０６６１）において、ガラスバルーンを含有するシリコーンゴムを加圧により破壊させて空隙を形成することで低硬度及び低熱容量のシリコーンゴム（弾性層）が得られることを見出した。しかしながら、ガラスバルーンを含有するシリコーンゴムを加圧ロールに用いると、芯体近傍で破壊が生じ易くなるという新たな課題が生じた。
【００２１】
本発明者は、このような課題を解決するために、シリコーンゴムの硬度差を、加圧ロールの径方向に対して設けることにより、芯体近傍での破壊を回避できることを見出した。本発明は、このような知見に基づき完成されたものである。以下に、本発明を実施形態に基づいて詳細に説明する。
【００２２】
（実施形態１）
本発明に係る定着加圧ロールは、画像形成装置の定着部において未定着トナー像を熱と圧力で記録媒体に定着するために用いられるものであり、後述する加圧ロール及び定着ロール等が例示される。本実施形態では、定着加圧ロールの一例として、加圧ロールを例示する。
【００２３】
図１（ａ），（ｂ）に、実施形態１に係る加圧ロールの横断面図及び縦断面図を示す。図１（ａ），（ｂ）に示すように、加圧ロール１は、芯体１０と、芯体１０の周囲に設けられた第１の弾性層１１と、第１の弾性層１１の周囲に設けられた第２の弾性層１２と、第２の弾性層１２の周囲に設けられた離型層１３とを具備する。第１の弾性層１１は、ゴム部材で構成される。第２の弾性層１２は、シリコーンゴム原料と、ガラスバルーンとを混合した後、シリコーンゴム原料を硬化することにより得られたシリコーンゴムで構成される。かかるシリコーンゴムは、加圧によるガラスバルーンの破壊で形成された空隙を含む。
【００２４】
ここで、加圧とは、ガラスバルーンを破壊するためにシリコーンゴムに圧力をかけることを言う。破壊とは、通常は、ガラスバルーンが割れた状態になることを言うが、例えば、ひび割れる又は収縮する等、加圧によりシリコーンゴムを硬化する前の状態とは異なった状態になることも含む。本発明では、加圧によりガラスバルーンの多くを割れた状態に破壊させることができる。
【００２５】
ガラスバルーンが破壊すると、ガラスバルーンが存在していた部分は空隙となる。即ち、ガラスバルーンの破壊で形成された空隙とは、シリコーンゴムを加圧する前にはガラスバルーンが存在し、加圧した後にガラスバルーンが破壊されることで形成された空間をいう。
【００２６】
本実施形態における第２の弾性層１２は、第１の弾性層１１よりも硬度が高い。これは、第２の弾性層１２がガラスを原料とするガラスバルーンを含有することに起因する。また、ガラスバルーンは、破壊されて空隙の状態で第２の弾性層１２中に存在するため、第２の弾性層１２は、第１の弾性層１１よりも多孔性に優れたものとなる。
【００２７】
よって、第２の弾性層１２を加圧ロール１の径方向外側、即ち、第１の弾性層１１の周囲に設けることにより、ニップにおける良好な定着性を確保することができる。なお、第２の弾性層１２は、ガラス（ガラスバルーン）を含有するため、ガラスバルーンの含有量を多くすることで第１の弾性層１１よりも低熱容量となる。
【００２８】
一方、第１の弾性層１１は、第２の弾性層１２よりも硬度が低い。また、第１の弾性層１１は、ガラスバルーンを含有しないため、ガラスバルーンの破片等が含有されない層である。よって、第１の弾性層１１を加圧ロール１の径方向内側、即ち、芯体１０の周囲に設けることにより、加圧ロール１がニップで押圧される際に、変形の大部分を受け持つことができ、ガラスバルーンの破片等に起因して生じる芯体近傍での破壊を防止することができる。
【００２９】
本発明によれば、硬度が低い第１の弾性層１１と、第１の弾性層１１よりも硬度が高く、多孔性に優れた第２の弾性層１２を具備することにより、全体として低硬度及び低熱容量の加圧ロール１が実現される。さらに、芯体１０近傍での破壊が抑制され、耐久性が向上した加圧ロール１が実現される。
【００３０】
加圧ロール１を構成する芯体１０は、金属又は樹脂材料からなる。金属又は樹脂材料は、加圧ロール１の芯体として用いることができるものであれば、特に制限はない。また、芯体１０の形状についても制限はなく、中空であっても、中空でなくてもよい。
【００３１】
第１の弾性層１１を構成するゴム部材は、加熱により硬化して弾性体を生成するものであれば特に制限されない。ゴム部材としては、例えば、シリコーンゴム、フッ素ゴム、二トリルゴム、アクリルゴム等の合成ゴム、天然ゴム、熱可塑性又は熱硬化性エラストマーを挙げることができる。これらは、単独で用いても、二種類以上を併用してもよい。
【００３２】
第２の弾性層１２を構成するシリコーンゴム原料は、加熱により硬化して弾性体を生成するシリコーンゴムであれば特に制限されない。具体的には、液状シリコーンゴムやミラブル型シリコーンゴムが挙げられるが、液状シリコーンゴムが好ましい。このようなシリコーンゴムは市販されているものを用いることができ、勿論、２種類以上を併用してもよい。
【００３３】
シリコーンゴム原料に混合されるガラスバルーンは、ガラスを主成分とする微小中空球のことである。本実施形態に係るガラスバルーンは、加圧によりガラスバルーンの外殻が破壊され、第２の弾性層１２中で空隙を形成する。このようなガラスバルーンの耐圧強度は、２０．０ＭＰａ以下が好ましく、１０．０ＭＰａ以下がさらに好ましい。加圧力は、ガラスバルーンを破壊できる強さであれば特に制限はなく、ガラスバルーンの種類等により適宜選択することができる。なお、加圧力は、通常、１．０ＭＰａ〜４０．０ＭＰａが好ましく、５．０ＭＰａ〜２５．０ＭＰａがより好ましい。加圧方法としては、水、油等の液体による加圧や、空気、ヘリウム、窒素、二酸化炭素、水素及び酸素等の気体による加圧が挙げられる。加圧方法は、液圧が好ましく、これらの中でも水圧がより好ましい。本実施形態では、水圧によりガラスバルーンを破壊する。
【００３４】
ガラスバルーンの平均粒径は、約５μｍ〜１３５μｍの範囲にある。ガラスバルーンの破壊により形成された空隙の内径は、破壊前の平均粒径と同程度である。例えば、平均粒径５μｍ〜７０μｍのガラスバルーンを用いた場合、ガラスバルーンの破壊により形成された空隙の内径は、約５μｍ〜７０μｍの範囲となる。
【００３５】
ここで、本実施形態のガラスバルーンの平均粒径とは、レーザー回折散乱式粒度分布計により測定されたメジアン径（Ｄ５０）の値のことである。上述したガラスバルーンは、市販されているものを用いることができ、１種単独で使用してもよく、２種以上を併用してもよい。
【００３６】
ガラスバルーンの配合量は、粒径等に応じて適宜選択することができる。ガラスバルーンの配合量は、通常、シリコーンゴム１００体積部に対して、１０体積部〜５０体積部が好ましい。これは、第２の弾性層１２中でガラスバルーンが均一に安定して分散できる量である。
【００３７】
弾性層の総厚に対する第２の弾性層１２の厚さの比は、０．２〜０．８が好ましい。弾性層の総厚は、例えば、３ｍｍ〜１０ｍｍであり、好ましくは、４ｍｍ〜７ｍｍである。これは、トナーの定着性を向上させ、画像の高画質化を図るためである。なお、本実施形態では、第１の弾性層１１と第２の弾性層１２からなる二層の弾性層を積層させたが、勿論三層以上を積層させても良い。弾性層を三層以上積層させる場合は、加圧ロール１の径方向内側の弾性層が径方向外側の弾性層よりも硬度が低い必要がある。これにより、硬度が低い径方向内側の弾性層が加圧ロール１の変形の大部分を受け持つため、芯体近傍での破壊が抑制される。
【００３８】
離型層１３は、高い離型性の合成樹脂材料からなるのが好ましく、フッ素樹脂等を挙げることができる。フッ素樹脂としては、パーフルオロアルコキシフッ素樹脂（ＰＦＡ）、ポリテトラフルオロエチレン（ＰＴＦＥ）、テトラフルオロエチレン・ヘキサフルオロプロピレン共重合体（ＦＥＰ）、テトラフルオロエチレン・エチレン共重合体（ＥＴＦＥ）等を挙げることができ、特にパーフルオロアルコキシフッ素樹脂（ＰＦＡ）が好ましい。離型層１３の厚さは、定着加圧ロールに高い離型性を付与できる厚さであれば、特に制限はないが、例えば、１μｍ〜１００μｍであり、好ましくは、３０μｍ〜７０μｍである。なお、離型層１３は設けなくてもよい。離型層１３を設けない場合は、例えば、後述する実施形態３に示すような定着ベルト２０の定着ロール３０Ａとして用いることが好ましい（図５参照）。
【００３９】
本発明によれば、全体として低硬度及び低熱容量の弾性層を具備する加圧ロール１が実現される。さらに、後述する実施例に示すように、耐久試験において長時間経過後も芯体近傍の破壊が起こらず、耐久性が向上した加圧ロール１が実現される。
【００４０】
次に、本実施形態の加圧ロールを製造する方法について説明する。
【００４１】
本実施形態では、第１の弾性層１１及び第２の弾性層１２を構成するシリコーンゴム原料として液状シリコーンゴムを用いて加圧ロール１を製造する場合について例示する。まず、第１の弾性層１１の作製用金型（以下、金型Ｘ）に芯体１０を配置し、芯体１０の周りに液状シリコーンゴムを充填し、加熱して第１の弾性層１１を作製する（一次硬化）。加熱温度は、液状シリコーンゴムを硬化できる温度であればよい。加熱後、冷却して金型Ｘから脱型する。
【００４２】
次に、第１の弾性層１１の周囲に第２の弾性層１２を作製する。最初に、液状シリコーンゴムに、ガラスバルーンを混合してシリコーンゴム組成物を調製する。
【００４３】
次いで、第２の弾性層１２の作製用金型（以下、金型Ｙ）に、第１の弾性層１１を具備する芯体１０を配置し、第１の弾性層１１の周りにシリコーンゴム組成物を充填し、シリコーンゴム組成物を加熱し（一次硬化）、冷却して金型Ｙから脱型する。具体的には、液状シリコーンゴムの硬化温度以上で、ガラスバルーン殻、即ち、熱可塑性高分子の軟化温度以下で加熱し、ガラスバルーンを破壊させずに、シリコーンゴム組成物を硬化させてシリコーンゴムとする。
【００４４】
次いで、第１の弾性層１１及び第２の弾性層１２を具備する芯体１０を圧力容器に入れて水圧をかけ、ガラスバルーンの多くを割れた状態に破壊させる。
【００４５】
ここで、水圧によるガラスバルーンの破壊工程について説明する。図２に、ガラスバルーンが破壊される工程を説明するための概念図を示す。まず、シリコーンゴム組成物を一次硬化した後のシリコーンゴム１０１を圧力容器１０２に入れ、圧力容器１０２を水で満たす（図２（ａ））。次に、圧力容器１０２内を水圧で加圧する。この水圧処理により、シリコーンゴム１０１は圧縮され、ガラスバルーン１０３の多くが割れて空隙１０５となる（図２（ｂ））。次に、圧力容器１０２を大気圧に戻し、水を抜く（図２（ｃ））。次いで、圧力容器１０２内からシリコーンゴム１０１を取り出し、恒温槽１０４にて加熱することで、圧縮されたシリコーンゴム１０１を元の状態に戻す（図２（ｄ））。シリコーンゴム１０１が元の状態に戻される際、ガラスバルーン１０３が割れてできた空隙１０５は膨張し、水圧がかけられる前にガラスバルーン１０３が存在していた部分は、図２（ｂ）に示す空隙１０５よりも大きな空隙１０５となる。（図２（ｅ））。このようにしてシリコーンゴム中のガラスバルーン１０３の多くを割れた状態に破壊させて空隙１０５を形成する。その後、シリコーンゴム１０１をさらに加熱して（二次硬化）、第２の弾性層１２を作製する。
【００４６】
次に、第２の弾性層１２の周囲に離型層１３を形成する。離型層１３は、ＰＦＡチューブを用いる他、例えばコーティング液の塗布により形成してもよい。なお、第２の弾性層１２の周囲に離型層１３を形成した後に、水圧による加圧及び第２の弾性層１２の二次硬化を行ってもよい。
【００４７】
水圧処理は、第２の弾性層１２の一次硬化後のシリコーンゴムに行うのが好ましいが、シリコーンゴム組成物の加熱（一次硬化）と同時、又は二次硬化後に行っても良い。また、水圧時の加圧条件及び加圧回数を適宜調整することにより、ガラスバルーンの破壊のタイミングや破壊の状態を制御することが可能である。このように加圧方法及び加圧回数は制限されない。
【００４８】
次に、定着装置について説明する。図３に、本実施形態に係る定着装置の断面図を示す。図３に示すように、定着装置２は、加圧ロール１と、加圧ロール１に対向して配置される定着ベルト２０と、加圧ロール１に対向する位置で定着ベルト２０を内側から加圧ロール１に対して押圧して所定のニップ部を形成する押圧部材２１と、定着ベルト２０を所定温度まで加熱する加熱手段２２とを具備するものである。
【００４９】
定着ベルト２０は、対向する加圧ロール１との圧接により所定のニップ部を形成できるものであればよく、例えば、シームレス電鋳ベルトを少なくとも一層有する金属基体と、金属基体の内周面に形成された摺動層と、金属基体の外周面に形成された弾性層と、弾性層の外周面に形成された離型層とからなる。
【００５０】
押圧部材２１は、ゴム等の弾性体、樹脂及び金属等から構成される。表面には、必要に応じてフッ素樹脂等からなる層が形成されることや、摺動シートや溝等が設けられることもある。なお、摺動シートの表面に凹凸加工が施されていてもよい。
【００５１】
加熱手段２２は、定着ベルト２０を加熱できるものであればよく、定着ベルト２０の外側に設けられていてもよい。加熱手段２２としては、ハロゲンヒーター、電熱線ヒーター、赤外線ヒーター、励磁コイル（熱源）による電磁誘導発熱等を挙げることができる。なお、加熱手段２２は、押圧部材２１に内蔵されていてもよい。
【００５２】
本実施形態に係る定着装置２は、低硬度及び低熱容量で、耐久性が向上した加圧ロール１を具備するものである。これにより、定着性に優れた信頼性の高い定着装置を実現することができる。
【００５３】
（実施形態２）
実施形態２では、定着加圧ロールの一例として、定着ロール及び加圧ロールを例示する。なお、実施形態１と同一部材には同一符号を付し、重複する説明は省略する。
【００５４】
図４に、実施形態２に係る定着ロール及び加圧ロールを具備する定着装置の断面図を示す。図４に示すように、定着装置２Ａは、加圧ロール１と、加圧ロール１に対向して配置される定着ベルト２０と、押圧部材の代わりに、定着ベルト２０を内側から加圧ロール１に対して押圧する定着ロール３０とを具備する。定着ロール３０には、図示されない加熱手段が外側に配置されている。本実施形態の定着加圧ロールは、図４に示す定着ロール３０としても、加圧ロール１としても使用することができる。
【００５５】
（実施形態３）
実施形態３では、定着加圧ロールの一例として、定着ロール及び加圧ロールを例示する。なお、実施形態１と同一部材には同一符号を付し、重複する説明は省略する。
【００５６】
図５に、実施形態３に係る定着ロール及び加圧ロールを具備する定着装置の断面図を示す。図５に示すように、定着装置２Ｂは、加圧ロール１と、加圧ロール１に対向して配置される定着ベルト２０と、定着ベルト２０を内側から加圧ロール１に対して押圧する定着ロール３０Ａと、加熱手段２２を内蔵する加熱ロール２３とを具備する。定着ベルト２０の内側には、定着ロール３０Ａと加熱ロール２３とが配置され、これらの定着ロール３０Ａと加熱ロール２３とで定着ベルト２０を回転駆動するものである。本実施形態の定着加圧ロールは、図５に示す定着ロール３０Ａとしても、加圧ロール１としても使用することができる。
【００５７】
（実施形態４）
実施形態４では、定着加圧ロールの一例として、定着ロール及び加圧ロールを例示する。実施形態１と同一部材には同一符号を付し、重複する説明は省略する。
【００５８】
図６に、実施形態４に係る定着ロール及び加圧ロールを具備する定着装置の断面図を示す。図６に示すように、定着装置２Ｃは、加圧ロール１と、加圧ロール１に対向して配置される定着ロール３０Ｂとを具備する。定着ロール３０Ｂには、図示されない加熱手段が内蔵されている。本実施形態の定着加圧ロールは、図６に示す定着ロール３０Ｂとしても、加圧ロール１としても使用することができる。
【実施例】
【００５９】
ここで、本発明を実施例により説明するが、本発明を限定するものではない。
【００６０】
（実施例１）
以下の手順で、加圧ロール１を製造した。外径１８ｍｍの鉄製芯体１０に接着剤（東レ製：ＤＹ３９−０５１）を０．２ｇ塗布し、２００℃×３０分で乾燥させ、内径２０ｍｍの金型ａ内に配置した。次いで、シリコーンゴム原料（Ａ）（液状シリコーンゴム、信越化学工業製：ＫＥ−２３５０−１６）を金型ａ内に注型後、１３０℃×９０分で一次硬化を行い、芯体１０の周囲に厚さ１ｍｍの第１の弾性層１１を作製した。その後、冷却して金型ａから脱型したロール（加圧ロールの半製品）を内径２７ｍｍの金型ｂ内に配置し、シリコーンゴム原料（Ａ）１００体積部に対し、ガラスバルーン（住友スリーエム製：Ｋ２５）２５体積部を配合したシリコーンゴム組成物を金型ｂ内に注型後、１３０℃×９０分で一次硬化を行った。その後、冷却して金型ｂから脱型したロールを圧力容器に入れ、圧力容器を水で満たし、２０ＭＰａの水圧で１０分間圧縮した後、水を除いて大気圧に戻した。次いで、２３０℃×８時間で二次硬化を行い、第１の弾性層１１の周囲に厚さ３．５ｍｍの第２の弾性層１２を作製した。その後、第２の弾性層１２の表面に接着剤を塗布し、ＰＦＡチューブを被せた。これにより、外径１８ｍｍの芯体１０と、厚さ１ｍｍの第１の弾性層１１と、厚さ３．５ｍｍの第２の弾性層１２と、ＰＦＡチューブからなる離型層１３とを備えた加圧ロール１を得た。
【００６１】
（実施例２）
実施例２では、内径２２ｍｍの金型ｃを用いて第１の弾性層１１を作製した以外は、実施例１と同様の工程で加圧ロール１を作製した。これにより、外径１８ｍｍの芯体１０と、厚さ２ｍｍの第１の弾性層１１と、厚さ２．５ｍｍの第２の弾性層１２からなる加圧ロール１を得た。
【００６２】
（実施例３）
実施例３では、内径２４ｍｍの金型ｄを用いて第１の弾性層１１を作製した以外は、実施例１と同様の工程で加圧ロール１を作製した。これにより、外径１８ｍｍの芯体１０と、厚さ３ｍｍの第１の弾性層１１と、厚さ１．５ｍｍの第２の弾性層１２からなる加圧ロール１を得た。
【００６３】
（実施例４）
実施例４では、シリコーンゴム原料（Ｂ）（液状シリコーンゴム、信越化学工業製：ＫＥ−２３５０−２８）を内径２２ｍｍの金型ｃに注型して第１の弾性層１１を作製した以外は、実施例１と同様の工程で加圧ロール１を作製した。これにより、外径１８ｍｍの芯体１０と、厚さ２ｍｍの第１の弾性層１１と、厚さ２．５ｍｍの第２の弾性層１２からなる加圧ロール１を得た。
【００６４】
（実施例５）
実施例５では、シリコーンゴム原料（Ｂ）（液状シリコーンゴム、信越化学工業製：ＫＥ−２３５０−２８）を用いて第２の弾性層１２を作製した以外は、実施例４と同様の工程で加圧ロール１を作製した。これにより、外径１８ｍｍの芯体１０と、厚さ２ｍｍの第１の弾性層１１と、厚さ２．５ｍｍの第２の弾性層１２からなる加圧ロール１を得た。
【００６５】
（比較例１）
比較例１では、第１の弾性層１１を作製せず、内径２７ｍｍの金型ｂを用いて第２の弾性層１２を作製した以外は、実施例１と同様の工程で加圧ロール１を作製した。これにより、外径１８ｍｍの芯体１０と、厚さ４．５ｍｍの第２の弾性層１２からなる加圧ロール１を得た。
【００６６】
（試験例１）
実施例１〜５に基づいて作製した加圧ロールの第１と第２の弾性層について、アスカーＣ硬度を測定した。比較例１については、第２の弾性層のアスカーＣ硬度を測定した。アスカーＣ硬度の測定はアスカーＣ硬度計（高分子計器社製）を用いて行った。
【００６７】
また、実施例１〜５、比較例１に基づいて作製した加圧ロールの耐久試験を行った。
【００６８】
耐久試験は、実施例１〜５の加圧ロール１を加圧ロール用評価機に取り付け、圧縮率４０％、１５０℃に加熱した状態で線速２５６ｍｍ／ｓｅｃの条件で回転させながら行った。そして、３００時間経過後における芯体近傍の破壊の有無を確認した。
【００６９】
表１に、実施例１〜５、比較例１の弾性層の構成を示し、表２に、アスカーＣ硬度及び耐久試験の結果を示す。耐久試験は、３００時間経過後に芯体近傍の破壊が起こらなかった場合を○、破壊が起こった場合を×と評価した。
【００７０】
実施例１〜５について、第２の弾性層１２は、第１の弾性層１１よりも硬度がいずれも高くなった。これは、第２の弾性層１２がガラスを原料とするガラスバルーンを含有しているためである。
【００７１】
耐久試験については、実施例１〜５の加圧ロール１は、３００時間経過後も芯体近傍の破壊が起こらなかったが、比較例１の加圧ロールは、３００時間経過後に芯体近傍の破壊が確認された。よって、硬度が高い第２の弾性層１２と、硬度が低い第１の弾性層１１の二層の弾性層を具備する実施例１〜５の加圧ロール１は、十分な耐久性を有していることが確認された。これは、硬度が低い第１の弾性層１１を芯体１０の周囲に設けることにより、加圧ロール１が圧縮されても、第１の弾性層１１が変形の大部分を受け持つことができ、芯体１０への応力が緩和されたためである。また、硬度は若干高いが、多孔性を有する第２の弾性層１２を第１の弾性層１１の周囲に設けることにより、ニップでの圧縮に対する耐久性が十分得られることがわかった。
【００７２】
以上の結果から硬度が低い第１の弾性層１１を芯体１０の周囲に設け、硬度が高い第２の弾性層１２を第１の弾性層１１の周囲に設けることにより、低硬度及び低熱容量を同時に達成でき、且つ耐久性が向上した加圧ロール１が実現されることがわかった。
【００７３】
【表１】
2015022082.tif 000003
【００７４】
【表２】
2015022082.tif 000004
【符号の説明】
【００７５】
１      加圧ロール
２      定着装置
１０    芯体
１１    第１の弾性層
１２    第２の弾性層
１３    離型層
２０    定着ベルト
２１    押圧部材
２２    加熱手段
２３    加熱ロール
３０，３０Ａ，３０Ｂ  定着ロール
１０１  シリコーンゴム
１０２  圧力容器
１０３  ガラスバルーン
１０４  恒温槽
１０５  空隙
【図１】
2015022082.tif 000005
【図３】
2015022082.tif 000006
【図４】
2015022082.tif 000007
【図５】
2015022082.tif 000008
【図６】
2015022082.tif 000009
【図２】
2015022082.tif 000010